(57)【特許請求の範囲】
【請求項１】
繊維軸と直交する断面が、コアー部と該コアー部の周囲から放射状に突出した３〜６個のフィン部とを有する形状からなり、該フィン部は実質的に自由端を形成することなく該コアー部からその一部が繊維軸方向に沿って分離されている形状を有するポリエステル繊維からなる、目付が３０〜５００ｇ／ｍ2、厚さが０．１〜２ｍｍの範囲にある織編物と、厚さが０．１〜２ｍｍの範囲にある、平均繊維径が０．１〜２０μｍの範囲にあるエラストマー繊維により形成された弾性不織布とを一体的に接合して複合シートとなし、該複合シートは全体として厚さが３ｍｍを超えないことを特徴とするマウスパッド。
【請求項２】
ポリエステル繊維のコアー部が円形断面を有し、該コアー部断面積がフィン部の断面積の３〜２０倍の範囲にあり、且つ、フィン部断面の最大長さが該コアー部断面の直径の０．６〜３倍の範囲にある請求項１に記載のマウスパッド。
【請求項３】
弾性不織布の密度が０．１〜０．４ｇ／ｃｍ３である請求項１、又は、請求項２に記載のマウスパッド。
【請求項４】
弾性不織布を構成する繊維の少なくとも一部が相互に熱融着されている請求項１〜３のいずれかに記載されたマウスパッド。
【請求項５】
織編物と弾性不織布とが熱融着により接合一体化されている請求項１〜３のいずれかに記載されたマウスパッド。
【発明の詳細な説明】
【０００１】
【発明の属する技術分野】
本発明は、マウスパッドに関し、さらに詳しくは、コンピューターの入力装置であるマウスを使用する際に用い、マウスの動きが円滑で的確にできるようにするマウスの下に敷くマウスパッドに関する。
【０００２】
【従来の技術】
マウスを使用してコンピューターの入力をする場合には、マウスを移動させることによりマウスに装着したボール（以下、マウスボールという）がその移動に追従して転がり、画面上のカーソルを希望する位置にすばやく移動させて正確な操作をするものであるが、そのためにはマウスの微妙な運動に対応してマウスボールが正確に回転しなければならない。
【０００３】
マウスボールに正確な回転をさせるために、マウスの下に平面状のマウスパッドなどを敷いてマウスを移動させて対応している。従来から使用されるマウスパッドは、マウスボールと接触する面には、織物、植毛布帛、又は、表面凹凸加工した樹脂板などを使用している。
【０００４】
一方、マウスパッドの裏面側は、マウスをスムースに移動させるために厚いスポンジや樹脂板などを用いて構成し、これによりマウスパッドに平面性が出るようにしている。さらに、該マウスパッドの裏面側には、マウスパッド自体が滑ってマウスの移動が阻害されないように、マウスパッドの滑り止め防止用に粘着性のフィルムなどを接着したシートや高分子弾性体の樹脂シートを積層したものなどが提案されている（特開平９−６５２８号公報参照）。
【０００５】
しかしながら、特開平９−６５２８号公報に記載されたマウスパッドでは、表面が極細繊維の短繊維で構成されているために、マウスパッド表面からゴミが発生しやすく、また、表面に植毛を施したものでは表面が汚れやすく、該表面に付着したゴミや汚れなどによりマウスボールの転がりが阻害され、さらに、表面の汚れやゴミなどがマウスボールの表面に再付着し、マウスボールの回転が悪くなるなどの問題もある。
【０００６】
さらに、マウスパッドとしてゴムシートや樹脂シートを使用したものでは、マウスパッド全体が厚くなり、長時間の使用では手首に負担がかかる恐れがある。また、平面性を維持するために厚いスポンジや樹脂板などを使用した場合には、マウスパッドの下に凹凸があったり、ゴミや汚れあったりするとマウスパッドの裏の粘着性が低下しやすく、また、ゴミなどにより平面の安定性が低下するなどの問題があった。また、収納などのために折ったり、丸めて移動させたり保管したりすることができず、取り扱い上の不便があるなどの問題もあった。
【０００７】
【発明が解決しようとする課題】
本発明は、かかる従来の問題点を解消し、マウスパッドの厚さを薄くしても、常時マウスの動きに対応して正確に抵抗感少なくスムーズにマウスボールの転がりが得られるような表面特性を有するマウスパッドを提案するものであり、さらに、マウスボール表面のゴミや汚れを容易に除去し、また、万一マウスパッドの表面にゴミや汚れが付着してもマウスボールには再付着することが少なく、さらに、マウス使用中にマウスパッドの移動（滑り）がなく、また、マウスパッド自体がフレキシブルであり、このため収納時の制限も少なく、洗濯が容易に行えるようなマウスパッドを提案することにある。
【０００８】
【課題を解決するための手段】
本発明は、繊維軸と直交する断面が、コアー部と該コアー部の周囲から放射状に突出した３〜６個のフィン部とを有する形状からなり、該フィン部は実質的に自由端を形成することなく該コアー部からその一部が繊維軸方向に沿って分離されている形状を有するポリエステル繊維からなる、目付が３０〜５００ｇ／ｍ2、厚さが０．１〜２ｍｍの範囲にある織編物と、厚さが０．１〜２ｍｍの範囲にある、平均繊維径が０．１〜２０μｍの範囲にあるエラストマー繊維により形成された弾性不織布とを一体的に接合して複合シートとなし、該複合シートは全体として厚さが３ｍｍを超えないことを特徴とするマウスパッドにある。
【０００９】
【発明の実施の形態】
以下、本発明を詳細に説明する。
本発明のマウスパッドは、以下に説明するような異型断面形状を有するポリエステル繊維からなる織編物と厚さが０．１〜２ｍｍの範囲にある弾性シートとを一体的に接合した全体の厚さが３ｍｍを超えない複合シートからなるものである。
【００１０】
該織編物を形成するポリエステル繊維は、繊維軸と直交する断面（以下、単に断面という）が、異型断面形状を有し、該断面は、コアー部と該コアー部の周囲から放射状に突出した３〜６個のフィン部とを有する形状からなる。さらに、該フィン部は実質的に自由端を形成することなく該コアー部からその一部が繊維軸方向に沿って分離されている形状を有している。
【００１１】
このような異型断面形状のポリエステル繊維は、該コアー部の断面が円形であるものが製造が容易であり、実際の紡糸に際しては、例えば、円形形状を有する吐出孔を通して溶融吐出されたポリエステルポリマーに、該円形吐出孔の周囲に間隔をおいて放射状に配置した３〜６個のスリット状吐出孔を通して吐出したポリエステルポリマーを溶融状態で接合し、次いで冷却固化して得ることができる。
【００１２】
また、本発明に使用する異型断面形状のポリエステル繊維は、フィン部が実質的に自由端を形成することなく該コアー部から部分的に分離された形態で使用されるが、このようにフィン部の１部をコアー部から分離するには、前記のようにして得た異型断面を有するポリエステル繊維をアルカリ減量処理することにより得られる。
【００１３】
さらに、マウスの操作性を良くするためには、該異型断面の形状として、コアー部の断面部の面積が、１つのフィンが形成する断面の面積の３〜２０倍の範囲の面積を有するものが好ましい。該コアー部の断面部の面積が、１つのフィンが形成する断面の面積の３倍未満では、フィン部の繊維が太くなるためマウスの汚れが取れにくくなり、また、該断面の面積が２０倍を超える場合には、フィン部の繊維が細くなりすぎ、マウスパッドの表面の平滑性が増加してマウスボールの転がりが悪くなるので好ましくない。
【００１４】
また、該フィン部の断面において、該フィン部断面の長手方向の長さの最大が、コアー部断面の径（円形断面の場合には直径）の０．６〜３倍の範囲となるものが好ましく例示される。該フィン部断面の最大長さ（フィン部断面の長径）が、コアー部断面の径の０．６倍未満の場合には、フィン部の効果が少なくなり、実質的にコアー部分の繊維にマウスボールが接触しやすくなり、転がりが悪くなる。
【００１５】
一方、該フィン部断面の最大長さが、コアー部の円形断面の直径の３倍を超える場合には、マウスボールは、フィン部が形成する偏平部分に多く接するようになり、あたかもフィルム表面に接しているような状態となりマウスボールが滑りやすくマウスボールの回転が不正確となり、マウスの操作性が低下し、誤動作が生じるようになるので好ましくない。
【００１６】
本発明に使用する織編物は、このような異型断面形状のポリエステル繊維を織編成して得られるが、該織編物はその目付が３０〜５００ｇ／ｍ2の範囲にあり、厚さが０．１〜２ｍｍの範囲にあるものが使用される。該織編物の目付が３０ｇ／ｍ2未満であるか、若しくは、該織編物の厚みが、０．１ｍｍ未満では、マウスパッド表面の弾力が少なくなり、クッション性が低下するためマウスの動きも悪くなり、また、織編物を構成する繊維本数が少なくなり裏側に接合される弾性シートが表面から透けて見えるなどが起こり好ましくない。
【００１７】
一方、該織編物の目付が５００ｇ／ｍ2を超えるか、若しくは、該織編物の厚みが、２ｍｍを超える場合には、織編物が厚くなり、クッション性が過大となりマウスボールがマウスパッドの表面に沈むようになり、マウスボールが転がりにくくなりマウスの移動抵抗が大となり好ましくない。
【００１８】
本発明のマウスパッドは、このような織編物に、厚さが０．１〜２ｍｍの範囲の弾性シートが積層され一体的に接合される。該弾性シートの厚さが、０．１ｍｍ未満では、均一に織編物に積層することが難しく、また、弾性シートの表面が異物に接触するか、洗濯中に破れたりする恐れがあるので、実質的に０．１ｍｍ以上の弾性シートが使用される。
【００１９】
また、本発明のマウスパッドの厚さは、操作上は薄い方がよく全体の厚さが３ｍｍを超えないようにする必要がある。全体の厚さが、３ｍｍを超えるものは、マウスパッドを置いた平面との段差が大となり、マウスの位置が高くなり過ぎてマウスの操作による疲労が大となるなど、従来のマウスパッドと同様に手首に負担がかかるなどして好ましくない。このように、全体の厚さを３ｍｍを超えないようにするために、該弾性不織布の厚さは、０．１〜２ｍｍの範囲にあるものが好ましい。該弾性不織布の厚さが、０．１ｍｍ未満であると、滑り止めの効果がなくなり操作性が悪くなり、逆に、該不織布の厚みが２ｍｍを超えるものでは、マウスパッド全体の厚さが大となるか、若しくは、相対的に異型断面ポリエステル繊維による織編物の厚さを薄くする必要があり、該織編物の厚さを薄くすると異型断面繊維を使用する効果が得られず好ましくない。
【００２０】
さらに、該弾性シートの厚さが２ｍｍを超えると、マウスパッドが置かれた表面状態に追従してフィットしなくなり、マウスパッドの下に異物がある場合には、マウスパッドの一部が浮いた状態となり、この浮いた部分ではマウスパッドの操作性が悪くなる。また、マウスパッドの洗濯では、厚い弾性シートのため揉み効果がなくなり洗濯性が低下するので好ましくない。
【００２１】
かかる弾性シートは、ウレタン系ゴム、その他のゴム、さらにエラストマー繊維からなる弾性不織布などが用いるものが例示されるが、特に、弾性不織布からなるものは、前記の織編物との接合後も柔軟性に優れているために最適である。
【００２２】
このような弾性不織布としては、平均繊維径が０．１〜２０μｍの範囲にあるエラストマー繊維からなり、該弾性不織布の密度が０．１〜０．４ｇ／ｍ3で、且つ、厚さが０．１〜２ｍｍの範囲にあるものが好ましく例示される。
【００２３】
該平均繊維径が、０．１μｍ未満であると不織布を構成する繊維が細いために不織布の構造が緻密になり、硬くなるので好ましくない。このような緻密構造の不織布は、フィルムを貼り付けたように柔軟性に欠け洗濯時に剥がれやすくなってしまう。また、該平均繊維径が、２０μｍを超えると構成繊維が太いために不織布表面が凹凸になり、これと一体的に接合される織編物表面も凹凸になりやすく、マウスボールの動きが的確でなくなる恐れがあるので好ましくない。
【００２４】
また、該弾性不織布の密度が、０．１ｇ／ｃｍ3未満では、毛羽が立ちやすく、破れ易くなる。また、該弾性不織布の密度が、０．４ｇ／ｃｍ3を超えると弾性不織布が硬くなってマウスパッド全体も硬くなり取り扱い性が悪くなり、また、洗濯耐久性も悪くなるので好ましくない。
【００２５】
また、該弾性不織布と前記の異型断面ポリエステル繊維からなる織編物とは、一体的に接合されて複合シートを形成する。該接合は接着剤で行うことができるが、このとき使用する接着剤を点状や、ストライプ状に塗布するか、又は、接着剤を面全体に塗布して行うものが例示されるが、点状に塗布して接合したものは、弾性不織布と異型断面ポリエステル繊維からなる織編物との間に余裕がありマウスパッド全体が柔らかく、収納性や、マウスパッドの裏面に接する面（机等の面）に多少の凹凸があっても安定したマウスの操作が可能であり好ましい態様である。なお、マウスパッドの表面とマウスボールの摩擦抵抗を調整するために、該表面にウレタンやゴム系の樹脂で薄くコーテングすることは好ましい実施態様である。
【００２６】
また、該弾性シートにエラストマー繊維を使用した弾性不織布では、該弾性不織布を構成するエラストマー繊維の一部を熱融着させて、前記の接合を行うものが好ましい。このように熱融着させたものは、使用中の毛羽立ちや、弾性不織布の層内剥離を防止し、洗濯の際にも毛羽立ちや、破れを防止することができる効果もある。
【００２７】
このようなエラストマー繊維には、弾力性のある滑り抵抗の高いエラストマーであれば、ウレタン系、ナイロン系、又は、オレフィン系のエラストマーやポリエステル系エラストマーが使用でき特に制限されないが、耐光性や耐湿熱性、加工特性の点からみてポリエステル系エラストマーを使用するものが特に好ましく例示される。
【００２８】
該ポリエステル系エラストマーとしては、芳香族ジカルボン酸を主たる酸成分とする結晶性ポリエステルをハードセグメントとし、ポリエーテル及び／又は低結晶性ないしは非昌性のポリエステルをソフトセグメントとして構成されるものが好ましく例示される。
【００２９】
さらに、該ハードセグメントである結晶性ポリエステルを構成する芳香族ジカルボン酸としては、テレフタル酸、イソフタル酸、ナフタレンジカルボン酸、ジフェニルジカルボン酸、ジフェニルスルホンジカルボン酸、ジフェノキシエタンジカルボン酸、ジフェニルエーテルジカルボン酸、メチルテレフタル酸、メチルイソフタル酸などが例示される。これらのうち、テレフタル酸、２，６−ナフタレンジカルボン酸が好ましく例示され、特に、２，６−ナフタレンジカルボン酸を用いるものが好ましい。
【００３０】
また、ポリマーの結晶性を損なわない範囲（例えば、２０モル％以下）で、これらの酸成分の一部をコハク酸、アジピン酸、セバチン酸、デカンジカルボン酸、ドデカンジカルボン酸などの脂肪族ジカルボン酸、シクロヘキサンジカルボン酸などの脂環族ジカルボン酸で置き換えてもよい。また、前記のジカルボン酸は、１種のみを使用してもよく、２種以上を併用してもよい。また、前記ジカルボン酸と同様に、そのエステル形成性誘導体を用いてもよい。
【００３１】
また、ハードセグメントである結晶性ポリエステルを構成するジオール成分としては、例えば、エチレングリコール、トリエチレングリコール、テトラメチレングリコール、ヘキサメチレングリコール、シクロヘキサンジメタノールを挙げることができる。ジオール成分としてはこれらのうち、テトラメチレングリコールが特に好ましい。かかるジオール成分としては、２種以上を併用してもよい。また、前記ジオール成分と同様にそのエステル形成性誘導体を用いてもよい。
【００３２】
また、前記の結晶性ポリエステルは、ポリマーの結晶性を損なわない範囲（例えば、２０モル％以下）で、これらの一部をε−オキシカプロン酸、オキシ安息香酸、ヒドロキシエトキシ安息香酸などのオキシカルボン酸などの他種カルボン酸から構成されるポリエステルで置き換えてもよい。
【００３３】
一方、ポリエステル系エラストマーのソフトセグメントを構成するポリエーテルとしては、ポリオキシアルキレングリコールを好ましく挙げることができる。かかるポリオキシアルキレングリコールとしては、例えば、ポリオキシエチレングリコール、ポリオキシプロピレングリコール、ポリオキシトリメチレングリコール、ポリオキシテトラメチレングリコール及びこれらの共重合体が例示され、これらのうち特にポリオキシテトラメチレングリコールが好ましく例示される。これらのポリオキシアルキレングリコールの平均分子量は５００〜２００００とすることが好ましく、さらに好ましくは６００〜４０００の範囲にあるものがよい。
【００３４】
また、他のソフトセグメントを構成する低結晶ないし非晶性のポリエステルとしては、得られるポリエステル系エラストマーのソフトセグメントとして作用するならば特に限定されないが、例えば、下記の(ｉ）ジカルボン酸成分及び(ii)ジオール成分とから構成されるポリエステルや下記の(iii)ヒドロキシカルボン酸成分から構成されるポリエステルを挙げることができる。
【００３５】
すなわち、ソフトセグメントとしてのポリエステルを形成する(ｉ)ジカルボン酸成分としては、例えば、コハク酸、アジピン酸、スペリン酸、セバチン酸、デカンジカルボン酸、ドデカンジカルボン酸、ダイマー酸、シクロヘキサンジカルボン酸、イソフタル酸およびこれらのエステル形成性誘導体などが挙げられる。また、(ii)ジオール成分としては、例えば、エチレングリコール、プロピレングリコール、トリメチレングリコール、テトラメチレングリコール、ヘキサメチレングリコール、ネオペンチレングリコール、３−メチル−１，５−ペンタンジオール、３，３−ジメチル−１，５−ペンタンジオール、オクタメチレングリコール、デカメチレングリコール、ドデカメチレングリコールおよびこれらのエステル形成性誘導体などが挙げられる。さらに、(iii)ヒドロキシカルボン酸成分としては、例えば、ε−カプロラクトン、γ−バレロラクトン、乳酸およびグリコール酸などが挙げられる。
【００３６】
本発明におけるポリエステル系エラストマーは、ハードセグメントとしてポリエチレンテレフタレート、ポリブチレンテレフタレート、ポリエチレンナフタレート、ポリブチレンナフタレートを、ソフトセグメントしてはポリオキシテトラメチレングリコールを好ましく用いることができる。
【００３７】
前記のポリエステル系エラストマーにおけるハードセグメントの含有量は、ハードセグメントとソフトセグメントとの合計量に対して１０〜５０重量％であることが望ましい。ハードセグメントの含有量が１０重量％未満であると得られるエラストマーの耐熱性が不足し、また、５０重量％を超える場合には、弾性特性が低下するおそれがあるため好ましくない。ハードセグメントの好適な含有量は２０〜４０重量％である。
【００３８】
本発明で使用するポリエステル系エラストマーは、ソフトセグメントがポリエーテルの場合には、結晶性ポリエステルを構成する前記の芳香族ジカルボン酸およびジオール、およびポリエーテルとして、例えば、ポリオキシアルキレングリコールを用いて、従来から公知の重合法により製造することができる。また、ソフトセグメントがジカルボン酸成分とジオール成分よりなるポリエステルの場合には、ハードセグメントを構成する結晶性ポリエステルおよびソフトセグメントを構成する低結晶性ないし非晶性のポリエステルを従来から公知の重合法により別々に製造し、かかる２種のポリエステルを溶融条件下に混練してエステルーエステル交換反応せしめることにより製造することができる。また、ソフトセグメントがヒドロキシカルボン酸誘導体からなるポリエステルの場合には、ヒドロキシカルボン酸誘導体中にハードセグメント成分のポリエステルを加え、ヒドロキシカルボン酸誘導体をを重合することにより製造することができる。
【００３９】
本発明におけるポリエステル系エラストマーの固有粘度は、フェノール／１，１，２，２−テトラクロロエタン混合溶媒（重量比４／６、温度３５℃）中で測定したとき、０．５〜６．０であるものを使用することが好ましい。該固有粘度が０．５未満では、実用的な強度が不足し、エラストマーとしての弾性特性が十分に発揮できないことがある。また、融点は熱融着加工を伴うことから１４０〜１９５℃の範囲にあるものが好ましい。
【００４０】
【発明の作用】
かくして、本発明のマウスパッドによれば、全体としての厚さが３ｍｍを超えない薄いマウスパッドを提供するものである。これにより、該マウスパッドを長時間使用しても手首に負担がかからないという効果があり、従来のマウスパッドが有していた問題を解消したものである。
【００４１】
すなわち、本発明に使用する異型断面形状を有するポリエステル繊維は、しなやかなフィン部が非常に小さな力で変形が可能であり、このためマウスボールは柔らかく織編物表面にホールドされ、且つ、適度な抵抗がかかっており、マウスの移動に的確に追従して微妙な動きに対してもマウスボールが正確に転がり、コンピューターに的確な操作をすることができるので、このようなフィン部を有する異型断面の形状はマウスパッド全体を薄くすることができたものである。
【００４２】
さらに、該異型断面形状を有するポリエステル繊維のフィン部は、該コアー部とは部分的に分離しており、この部分ではフィン部は極細繊維として作用する。すなわち、この分離した部分では実質的に自由端を形成することなく、しかもコアー部と一体化して連続繊維となっているため、極細繊維のみからなる織編物とは異なり、それ自体から繊維端の切断等によるゴミが発生することが少ない。
【００４３】
また、マウスボールが柔らかく接触するフィン部は、コアー部から放射状に突き出したフィン構造であることや、エッジ部を有すること、しかも、実質的に極細繊維として作用しその表面積が大きいことのためにマウスボール表面の小さなゴミや汚れもとれやすい。さらに、該フィン部がコアー部と部分的に分離した個所では、微細な繊維空隙が形成され、ゴミや汚れを把持するために、マウスパッドに付着したゴミや汚れが、マウスボールに再付着することが少ないなどの優れた特長を有するものである。
【００４４】
また、前記の織編物と接合され複合シートを形成する弾性シートは、従来のように厚いものを使用する必要がなく薄くできるために、得られるマウスパッドも柔軟で、且つ、フレキシブルなものが可能であり、容易に収納することができたり、また、洗濯が容易に行えたりするものである。
【００４５】
【実施例】
以下、実施例により本発明を更に詳細に説明するが、本発明は実施例によりなんら限定されるものではない。
【００４６】
［実施例１］
固有粘度：０．６４のポリエチレンテレフタレートを円形吐出孔の周囲に間隔をおいて上下、左右に４個のスリット状吐出孔を有する紡糸口金を用いて、温度２７５℃で溶融吐出し、コアー部とフィン部とを接合させながら、冷却して１０００ｍ／分の速度で巻き取った。図１に示すように得られた繊維のフィン１の数は４個であり、コアー部２は円形断面を有するものであり、該コアー部の断面積はフィン部の断面積に対して約４倍であった。また、該コアー部の円形の断面の直径は、フィン部の最大長さとほぼ同じ長さを有していた。図１は、実施例１に使用した織編物を構成するポリエステル繊維の断面形状を模式的に示す断面図である。該異型断面を有する繊維を９０℃のホットローラーと温度１５０℃のスリットヒーターによる延伸機を用いて、倍率：２．６倍で延伸し、４２デニール、１８フィラメントのマルチフィラメント糸を得た。該マルチフィラメント糸を平織組織により織成し、該織物を苛性ソーダーにて煮沸処理して、減量率：２２％の織物を得た。得られた織物の目付は、２００ｇ／ｍ2、厚さは０．５ｍｍであった。
【００４７】
一方、弾性シートとしてポリエステルエラストマーを使用し、ハードセグメントに、ポリブチレンテレフタレート：３０重量％、ソウフトセグメントにポリオキシテトラメチレングリコール（固有粘度：１．７３、融点：１９５℃）：７０重量％のポリマーを使ってメルトブロー法により弾性不織布を得た。該弾性不織布を構成する繊維の径は８μｍであった。該弾性不織布を加熱エンボスローラーにより部分的に融着せしめ、最終的に密度：０．３０ｇ／ｃｍ3、厚み：０．３ｍｍの弾性不織布を得た。
【００４８】
前記の異型断面を有するポリエステル繊維からなる織編物と該弾性不織布とを積層し、加熱エンボスローラーにより、融着一体化し複合シートを得た。該複合シートを加熱した刃型で打ち抜き、該カット端から糸がほぐれないように融着カットして、厚さが０．６ｍｍ、縦横が２０ｃｍ×３０ｃｍのフレキシブルなマウスパッドを得た。得られたマウスパッドは、厚みが薄いために長時間の使用中にも疲れが少なく、マウスの動きに的確にカーソルを移動させることができ、微妙な位置操作も容易に行うことができた。このマウスパッドは、多少の凹凸がある机の上でもうまく追従してフィットし密着固定できた。また、テストのために縦横４ｃｍの間隔で机の上にまかれた、粒径：１ｍｍの砂粒の上でも、がたがたすることなく固定できた。また、該マウスパッドは、容易に丸めることも、折りたたむことも可能であった。
【００４９】
また、汚れたマウスボールのマウスを前記のマウスパッドの上で使用することにより、マウスボールの汚れもきれいになり、マウスの動きによるカーソルの移動もスムースであった。
【００５０】
一方、このマウスパッドを家庭用洗濯機で６０分間、洗剤と共に衣類を洗濯する条件にて洗濯したが、形態が崩れることがなく、アイロンを掛けることも可能であった。
【００５１】
［比較例１］
実施例１で使用した繊維の代わりに丸断面を有するポリエステルマルチフィラメント糸（４２デニール、１８フィラメント）を用いた以外は、実施例１と同様にしてマウスパッドを得た。該マウスパッドは、厚さが薄いためにマウスパッド表面がマウスボールをホールドできず、マウスの操作中にマウスボールが滑り（回転せず）、誤動作がよく起こった。又、長時間の使用後は、マウスボールに汚れが残りやすく、誤動作も多くなった。
【００５２】
［比較例２〜５］
実施例１で使用した繊維を用い、実施例１で使用した織物織成条件を変更する以外は実施例１と同様にしてマウスパッドを得た。すなわち、織物目付を８０ｇ／ｍ2、厚さを０．０８ｍｍとした織物を用いたもの（比較例２）では、アルカリ減量した後に弾性シートを張り合わせたマウスパッドは、表面に弾力がなくマウスボールが滑りやすくマウスパッドとして問題があった。
【００５３】
また、実施例１で使用した繊維を用い、実施例１で使用した織物織成条件のうち、織物組織を綾組織にして、織物目付を１０００ｇ／ｍ2、厚さを３．０ｍｍとした織物を使用する以外は実施例１と同様の操作を行いマウスパッドを得た（比較例３）。このマウスパッドでは、マウスボールがめり込みマウスの移動抵抗が大きく操作性が悪いものであった。
【００５４】
また、実施例１と同様の織物を用い、メルトブローの構成条件変更以外は同様な操作によりマウスパッドを得た。すなわち、弾性不織布の厚さが、０．０８ｍｍとなるようにメルトブローの目付を変えたもの（比較例４）と、該弾性不織布の厚さが、３．０ｍｍとなるようにメルトブローの目付を変えたもの（比較例５）を用いる以外は、実施例１と同様の操作を行いマウスパッドを得た。
【００５５】
比較例４では、弾性不織布の厚さが薄いために、使用中や、洗濯中に破れ易く、また、マウスパッド自体が滑りやすいものであった。比較例５では、弾性不織布の厚さが厚いために、机などの面に置いた際に追従性が悪かった。以上の結果をまとめたものを表１に併せて示す。
【００５６】
【表１】
0004130011.tif 000002
【図面の簡単な説明】
【図１】実施例１に使用した織編物を構成するポリエステル繊維の断面形状を模式的に示す断面図である。
【符号説明】
１      フィン部
２      コアー部
【図１】
0004130011.tif 000003